표 6 을 참조 하 면 , 실시 예 9 에서 제조 된 발 포체 는 비교 적 양호 한 인 열 및 인장 특성 을 가지 나 50 % 압축 이 비교 적 높 고 발 포체 가 매우 딱딱 함 ( re . ILD = 622 N ) 을 알 수 있 다 . 실시 예 10 에서 제조 된 발 포체 는 인 열 및 인장 특성 이 비교 적 양호 하 였으나 , 50 % 압축 고정 은 더욱 더 열화 되 었 다 ( 즉 , 실시 예 9 에서 제조 된 발 포체 에 비하 여 ) . 실시 예 9 및 10 에서 제조 된 발 포체 의 특성 열화 로 이 들 발 포체 는 몰딩 발 포체 의 대부분 의 용도 ( 예컨대 , 차량 용도 ) 에서 유용 하 지 않 았 다 .